Patent ES-2858462-T3 (ES)
Title: Procedimiento para la producción de compuestos de Fe(II)P/Fe(II)MetP
Inventor: ADOLF JOACHIM
IPC: C01B25/44
Filed: 2018-03-26
Granted: 2021-09-30
Abstract: Procedimiento para la producción de - Ortofosfato de hierro (II) exento de agua de cristalización de la fórmula general Fe3(PO4)2 u - Ortofosfato de metal del grupo de hierro (II), pirofosfato de metal del grupo de hierro (II) o metafosfato de metal del grupo de hierro (II) exento de agua de cristalización de la fórmula general FeaMetb(POc)d, donde a es un número de 1 a 5, b es un número de > 0 a 5, c es un número de 2,5 a 5, d es un número de 0,5 a 3, y representando Met uno o varios metales seleccionados a partir del grupo constituido por K, Rb, Cs, Mg, Ca, Sr, Ba, los metales de transición (bloque d), en especial Sc, Y, La, Ti, Zr, Hf, Nb, Ta, Cr, Mo, W, Mn, Cu, Zn, así como los metales y semimetales del tercer, cuarto y quinto grupo principal, en especial B, AI, Ga, In, Si, Sn, Sb, Bi, y los lantánidos, o combinaciones de los fosfatos citados anteriormente, Con las etapas: a) Producción de una mezcla que contiene: i) Compuesto de hierro (A), seleccionado entre compuestos de Fe (III), compuestos de Fe (III)/Fe (II) y mezclas de estos, en una proporción de 20 a 90 % en peso de la mezcla, seleccionado a partir del grupo constituido por óxidos, hidróxidos, oxihidróxidos, carbonatos, carboxilatos como oxalatos, formiatos, acetatos, citratos, lactatos, ortofosfatos, fosfonatos, metafosfatos, pirofosfatos, sulfatos y mezclas de los citados anteriormente, ii) Agente reductor (B) en una proporción de 5 a 50 % en peso de la mezcla, seleccionado a partir del grupo constituido por ácido fosfónico [H3PO3], trióxido de fósforo [P2O3], ácido fosfínico [H3PO2], tetraóxido de fósforo [P2O4], ácido hipodifosfórico [H4P2O6], ácido difosfónico [H4P2O5], ácido hipodifosfónico [H4P2O4], sales de Fe y sales de Met de los ácidos citados anteriormente y mezclas de los citados anteriormente, como sustancias sólidas o disolución o suspensión acuosa, iii) Opcionalmente donador de fosfato (C) en una proporción de 0 a 50 % en peso de la mezcla, seleccionado entre ácido fosfórico [H3PO4] como disolución acuosa, fosfato metálico [Metx(PO4)z] o fosfato metálico ácido [MetxHy(PO4)z] con 1 >= x >= 4, 1 >= y >= 5 y 1 >= z >= 4 como sustancia sólida o disolución o suspensión acuosa, ácido difosfórico [H4PO2O7], ácido metafosfórico [(HPO3)n] con n >= 3 o sus sales, pentóxido de fósforo [P2O5] o mezclas de los citados anteriormente, definiéndose Met como anteriormente, iv) Opcionalmente donador de metal (Met) (D) en una proporción de 0 a 50 % en peso de la mezcla, seleccionado entre compuestos metálicos de uno o varios metales del grupo constituido por K, Rb, Cs, Mg, Ca, Sr, Ba, los metales de transición (bloque d), en especial Sc, Y, La, Ti, Zr, Hf, Nb, Ta, Cr, Mo, W, Mn, Cu, Zn, así como los metales y semimetales del tercer, cuarto y quinto grupo principal, en especial B, AI, Ga, In, Si, Sn, Sb, Bi, y los lantánidos, y seleccionado entre óxidos, hidróxidos, oxihidróxidos, carbonatos, oxalatos, formiatos, acetatos, citratos, lactatos, ortofosfatos, pirofosfatos y sulfatos de los metales citados anteriormente y mezclas de estos, Refiriéndose las proporciones ponderales de los componentes (A) a (D) de la mezcla a las proporciones de sustancias sin disolvente y/o agente de suspensión, b) Secándose la mezcla obtenida, en tanto esté contenido disolvente acuoso y/u orgánico, a una temperatura de menos de 400ºC, c) Tratándose la mezcla seca o desecada a una temperatura en el intervalo de 400 a 1200ºC.